종래부터, 초경합금이나 서멧, 세라믹스 등의 기체 표면에 탄화티탄층, 질화티탄층, 탄질화티탄층, 산화알루미늄층 및 질화티탄알루미늄층 등이 단수 또는 복수 형성된 절삭 공구 등의 피복 공구가 알려져 있다. 이러한 절삭 공구는 최근의 절삭 가공의 고능률화에 따라 큰 충격이 절삭날에 가해지는 중단속 절삭 등에 이용되는 기회가 증가하고 있으며, 이러한 과혹한 절삭 조건에 있어서는 피복층에 작용하는 큰 충격에 의한 치핑이나 피복층의 박리를 억제하기 위해서 내결손성·내마모성의 향상이 요구되고 있다. 상기 절삭 공구에 있어서 내결손성을 향상시키는 기술로서, 특허문헌 1에는 산화알루미늄층의 입자지름과 층두께를 적정화함과 아울러, (012)면에 있어서의 조직화 계수(Texture Coefficient: 배향 계수)를 1.3 이상으로 함으로써 치밀하고 내결손성이 높은 산화알루미늄층을 형성할 수 있는 기술이 개시되어 있다. 또한, 특허문헌 2에는 산화알루미늄층의 (012)면에 있어서의 조직화 계수를 2.5 이상으로 함으로써, 산화알루미늄층에 있어서의 잔류 응력이 해방되기 쉽게 함으로써 산화알루미늄층의 내결손성을 향상시킬 수 있는 기술이 개시되어 있다. 상기 절삭 공구에 있어서 내마모성을 향상시키는 기술로서, 특허문헌 3에는 중간층의 바로 위에 위치하는 산화알루미늄층이 다른 X선 회절 패턴을 나타내는 2층 이상의 단위층을 적층해서 이루어지도록 형성됨으로써 피막의 강도 및 인성을 향상시킬 수 있는 기술이 개시되어 있다. 또한, 특허문헌 4에서는 산화알루미늄층의 (006)면 배향 계수를 1.8 이상으로 높이고, 또한 (104)면과 (110)면의 피크 강도비[I(104)/I(110)]를 소정의 범위로 제어한 절삭 공구가 개시되어 있다. 그리고 또한, 특허문헌 5에서는 산화알루미늄층의 (104)면과 (012)면의 피크 강도비[I(104)/I(012)]를 산화알루미늄층의 하측의 제 1 면보다 제 2 면에서 크게 한 절삭 공구가 개시되어 있다.
이 문장들은 임의의 순서로 섞여 있습니다. 모든 문장을 활용하여 원본 단락의 순서와 내용을 올바른 순서로 재구성하세요.
#문장 리스트: ['또한, 특허문헌 2에는 산화알루미늄층의 (012)면에 있어서의 조직화 계수를 2.5 이상으로 함으로써, 산화알루미늄층에 있어서의 잔류 응력이 해방되기 쉽게 함으로써 산화알루미늄층의 내결손성을 향상시킬 수 있는 기술이 개시되어 있다.', '그리고 또한, 특허문헌 5에서는 산화알루미늄층의 (104)면과 (012)면의 피크 강도비[I(104)/I(012)]를 산화알루미늄층의 하측의 제 1 면보다 제 2 면에서 크게 한 절삭 공구가 개시되어 있다.', '이러한 절삭 공구는 최근의 절삭 가공의 고능률화에 따라 큰 충격이 절삭날에 가해지는 중단속 절삭 등에 이용되는 기회가 증가하고 있으며, 이러한 과혹한 절삭 조건에 있어서는 피복층에 작용하는 큰 충격에 의한 치핑이나 피복층의 박리를 억제하기 위해서 내결손성·내마모성의 향상이 요구되고 있다.', '상기 절삭 공구에 있어서 내마모성을 향상시키는 기술로서, 특허문헌 3에는 중간층의 바로 위에 위치하는 산화알루미늄층이 다른 X선 회절 패턴을 나타내는 2층 이상의 단위층을 적층해서 이루어지도록 형성됨으로써 피막의 강도 및 인성을 향상시킬 수 있는 기술이 개시되어 있다.', '상기 절삭 공구에 있어서 내결손성을 향상시키는 기술로서, 특허문헌 1에는 산화알루미늄층의 입자지름과 층두께를 적정화함과 아울러, (012)면에 있어서의 조직화 계수(Texture Coefficient: 배향 계수)를 1.3 이상으로 함으로써 치밀하고 내결손성이 높은 산화알루미늄층을 형성할 수 있는 기술이 개시되어 있다.', '또한, 특허문헌 4에서는 산화알루미늄층의 (006)면 배향 계수를 1.8 이상으로 높이고, 또한 (104)면과 (110)면의 피크 강도비[I(104)/I(110)]를 소정의 범위로 제어한 절삭 공구가 개시되어 있다.', '종래부터, 초경합금이나 서멧, 세라믹스 등의 기체 표면에 탄화티탄층, 질화티탄층, 탄질화티탄층, 산화알루미늄층 및 질화티탄알루미늄층 등이 단수 또는 복수 형성된 절삭 공구 등의 피복 공구가 알려져 있다.']